(57)【特許請求の範囲】
【請求項１】
ゴム又は樹脂を主成分とする手袋本体と、この手袋本体の裾部から突出するように配設され、熱可塑性樹脂を主成分とする筒状の腕カバー本体とを備える腕カバー付手袋であって、
上記手袋本体の裾部と腕カバー本体の一方の端部とが湿気硬化型ウレタン系ホットメルト接着剤を介して接着され、
上記腕カバー本体の手袋本体側の端部が、湿気硬化型ウレタン系ホットメルト接着剤の手袋本体の指先側の端部と略一致することを特徴とする腕カバー付手袋。
【請求項２】
上記湿気硬化型ウレタン系ホットメルト接着剤が架橋している請求項１に記載の腕カバー付手袋。
【請求項３】
上記湿気硬化型ウレタン系ホットメルト接着剤の硬化後の熱変形温度が８０℃以上である請求項１又は請求項２に記載の腕カバー付手袋。
【請求項４】
上記手袋本体が、カルボキシル基含有アクリロニトリル−ブタジエンゴムを含む請求項１、請求項２又は請求項３に記載の腕カバー付手袋。
【請求項５】
上記腕カバー本体の主成分が、ポリウレタン、エチレン−酢酸ビニル共重合体又はポリ塩化ビニルである請求項１から請求項４のいずれか１項に記載の腕カバー付手袋。
【請求項６】
ゴム又は樹脂を主成分とする手袋本体と、この手袋本体の裾部から突出するように配設され、熱可塑性樹脂を主成分とする筒状の腕カバー本体とを備える腕カバー付手袋の製造方法であって、
上記腕カバー本体の一方の端部に加熱した湿気硬化型ウレタン系ホットメルト接着剤を塗布する工程と、
上記塗布工程後の湿気硬化型ウレタン系ホットメルト接着剤を固化する工程と、
上記固化工程後の腕カバー本体の上記塗布部分に手袋本体の裾部を、上記腕カバー本体の手袋本体側の端部が湿気硬化型ウレタン系ホットメルト接着剤の手袋本体の指先側の端部と略一致するように重ね合わせる工程と、
上記重ね合わせ工程後に上記湿気硬化型ウレタン系ホットメルト接着剤の加熱、並びに上記腕カバー本体及び手袋本体の加圧により上記腕カバー本体及び手袋本体を熱圧着する工程と、
上記熱圧着工程後の湿気硬化型ウレタン系ホットメルト接着剤を硬化する工程と
を備える腕カバー付手袋の製造方法。
【発明の詳細な説明】
【技術分野】
【０００１】
本発明は腕カバー付手袋及び腕カバー付手袋の製造方法に関する。
【背景技術】
【０００２】
腕カバー付手袋は、例えば洗い物等の日常作業において、装着者の洋服の袖を濡らしてしまうことを防ぐために使用されている。また、産業分野においては、耐熱性、耐薬品性、耐油性等を付与した腕カバー付手袋が、機械や石油化学関連工業、漁業や農業等の現場で用いられている。
【０００３】
このような腕カバー付手袋としては、防水性、耐油性、耐薬品性等の観点からゴム又は樹脂を主成分とする手袋本体に、その裾部から突出するように筒状の腕カバー本体の一方の端部が接着されているものが公知である。
【０００４】
この手袋本体と腕カバー本体との接着部分には、接着部分からの水分、油分、薬品等の侵入を防ぐため、高い接着強さが要求される。これに対し、ゴム手袋本体の裾部周縁に熱可塑性エラストマーを塗布した後乾燥して接着面を構成し、熱可塑性樹脂を主成分とする腕カバー本体の一方の端部の周縁と上記接着面とを熱接着した腕カバー付手袋が提案されている（特開２００３−１４５６８０号公報）。この従来の腕カバー付手袋は、熱可塑性エラストマーがゴム手袋本体と腕カバー本体との伸びに追従して伸びることができるので、接着部分の引張強度が大きい。
【０００５】
しかしながら、この従来の腕カバー手袋は、接着部分の接着強さが十分ではなく、ゴム手袋本体と腕カバー本体とが剥離するおそれがある。また、熱可塑性エラストマーの弾性により接着部分がゴム手袋本体と腕カバー本体との動きに追従して変形するため、手袋の着脱がし難い。さらに、熱可塑性エラストマーを塗布した接着面は動摩擦係数が高いため、ゴム手袋本体と腕カバー本体とを熱接着する際、腕カバー本体を熱可塑性エラストマーを塗布した接着面上を滑らせて重ね合わせることが容易ではない。
【先行技術文献】
【特許文献】
【０００６】
【特許文献１】特開２００３−１４５６８０号公報
【発明の概要】
【発明が解決しようとする課題】
【０００７】
本発明はこれらの事情に鑑みてなされたものであり、本発明の目的は、手袋本体と腕カバー本体との接着強さが優れると共に手袋の着脱がし易く、かつ手袋本体と腕カバー本体との接着時の重ね合わせが容易である腕カバー付手袋及び腕カバー付手袋の製造方法を提供することである。
【課題を解決するための手段】
【０００８】
上記課題を解決するためになされた発明は、ゴム又は樹脂を主成分とする手袋本体と、この手袋本体の裾部から突出するように配設され、熱可塑性樹脂を主成分とする筒状の腕カバー本体とを備える腕カバー付手袋であって、上記手袋本体の裾部と腕カバー本体の一方の端部とが湿気硬化型ウレタン系ホットメルト接着剤を介して接着されていることを特徴とする。
【０００９】
当該腕カバー付手袋は、ゴム及び樹脂との接着力に優れる湿気硬化型ウレタン系ホットメルト接着剤を手袋本体と腕カバー本体との接着に用いるので、手袋本体と腕カバー本体との接着強さが大きい。また、湿気硬化型ウレタン系ホットメルト接着剤により接着された手袋本体と腕カバー本体との接着部分が手袋本体と腕カバー本体との動きに追従しないため、変形し難い。従って、当該腕カバー付手袋は、着脱が容易である。さらに、固化状態にある湿気硬化型ウレタン系ホットメルト接着剤の表面は動摩擦係数が低い。このため、当該腕カバー付手袋は、製造時に手袋本体と腕カバー本体とを接着する際、湿気硬化型ウレタン系ホットメルト接着剤を固化し、その表面を滑らすことで手袋本体と腕カバー本体との重ね合わせが容易に行える。
【００１０】
上記湿気硬化型ウレタン系ホットメルト接着剤が架橋しているとよい。このように上記湿気硬化型ウレタン系ホットメルト接着剤が架橋していることで、当該腕カバー付手袋の接着強さが高まると共に、耐薬品性が向上し、薬品による接着強さの低下を抑止できる。
【００１１】
上記湿気硬化型ウレタン系ホットメルト接着剤の硬化後の熱変形温度としては、８０℃以上が好ましい。このように上記湿気硬化型ウレタン系ホットメルト接着剤の硬化後の熱変形温度を上記下限以上とすることで、湿気硬化型ウレタン系ホットメルト接着剤により接着された手袋本体と腕カバー本体との接着部分が温度の高い環境下においても変形し難くなるので、温度の高い環境下においても手袋本体と腕カバー本体との接着強さが維持できる。
【００１２】
上記手袋本体が、カルボキシル基含有アクリロニトリル−ブタジエンゴムを含むとよい。このように手袋本体がカルボキシル基含有アクリロニトリル−ブタジエンゴムを含むことで、アクリロニトリル−ブタジエンゴム中のカルボキシル基と湿気硬化型ウレタン系ホットメルト接着剤のウレタンに含まれるイソシアネート基等の反応基との結合により手袋本体と腕カバー本体との接着強さが高められる。
【００１３】
上記腕カバー本体の主成分が、ポリウレタン、エチレン−酢酸ビニル共重合体又はポリ塩化ビニルであるとよい。ポリウレタン、エチレン−酢酸ビニル共重合体及びポリ塩化ビニルは軽量性、柔軟性、及び弾性に優れ、腕カバーの素材に好適である。また、ポリウレタンは、湿気硬化型ウレタン系ホットメルト接着剤の主成分であるウレタンと同じ成分であるので、腕カバー本体と湿気硬化型ウレタン系ホットメルト接着剤との接着性がよい。
【００１４】
上記課題を解決するためになされた別の発明は、ゴム又は樹脂を主成分とする手袋本体と、この手袋本体の裾部から突出するように配設され、熱可塑性樹脂を主成分とする筒状の腕カバー本体とを備える腕カバー付手袋の製造方法であって、上記腕カバー本体の一方の端部に加熱した湿気硬化型ウレタン系ホットメルト接着剤を塗布する工程と、上記塗布工程後の湿気硬化型ウレタン系ホットメルト接着剤を固化する工程と、上記固化工程後の腕カバー本体の上記塗布部分に手袋本体の裾部を重ね合わせる工程と、上記重ね合わせ工程後に上記湿気硬化型ウレタン系ホットメルト接着剤の加熱、並びに上記腕カバー本体及び手袋本体の加圧により上記腕カバー本体及び手袋本体を熱圧着する工程と、上記熱圧着工程後の湿気硬化型ウレタン系ホットメルト接着剤を硬化する工程とを備える。
【００１５】
当該腕カバー付手袋の製造方法は、手袋本体と腕カバー本体とを湿気硬化型ウレタン系ホットメルト接着剤を介して接着する。このため、当該腕カバー付手袋の製造方法は、手袋本体と腕カバー本体との接着強さが優れると共に手袋の着脱がし易く、かつ手袋本体と腕カバー本体との接着時の重ね合わせが容易である腕カバー付手袋を製造できる。また、当該腕カバー付手袋の製造方法は、塗布後の湿気硬化型ウレタン系ホットメルト接着剤を固化することで、湿気硬化型ウレタン系ホットメルト接着剤の粘着性（タック性）が低減し、表面の滑りが向上する。このため、当該腕カバー付手袋の製造方法は、手袋本体と腕カバー本体との接着時の重ね合わせの容易性が向上する。
【００１６】
ここで、「主成分」とは、最も含有量の多い成分であり、例えば含有量が５０質量％以上の成分をいう。また、「熱変形温度」は、手袋本体と腕カバー本体との接着後の２５℃（室温）における接着強さに対し、その接着強さが５０％となる温度を意味する。ここで、「手袋本体と腕カバー本体との接着強さ」とは、手袋本体と腕カバー本体との接着部分を含む幅１０ｍｍ×長さ６０ｍｍの大きさの試験片を切り取り、この試験片を用いて、引張速度５０ｍｍ／分、走行距離１００ｍｍで１８０度剥離試験を行った際に観測される荷重の複数の山のピークと複数の谷のピークとを平均した値を接着部分の平均幅で除した値である。なお、「接着部分の平均幅」とは、接着部分の試験片幅方向の平均長さである。
【発明の効果】
【００１７】
以上説明したように、本発明は、手袋本体と腕カバー本体との接着強さが優れると共に手袋の着脱がし易く、かつ手袋本体と腕カバー本体との接着時の重ね合わせが容易である腕カバー付手袋及び腕カバー付手袋の製造方法を提供することができる。
【図面の簡単な説明】
【００１８】
【図１】本発明の一実施形態に係る手袋を甲側から見た斜視図である。
【図２】図１の手袋の手袋本体と腕カバー本体との接着部分の模式的部分断面図である。
【発明を実施するための形態】
【００１９】
以下、適宜図面を参照しつつ本発明の実施の形態を詳説する。
【００２０】
〔腕カバー付手袋〕
図１及び図２の腕カバー付手袋は、手袋本体１と、この手袋本体１の裾部から突出するように配設される筒状の腕カバー本体２とを備える。また、上記手袋本体１の裾部と腕カバー本体２の一方の端部とが重ねて配設され、湿気硬化型ウレタン系ホットメルト接着剤３を介して接着されている。
【００２１】
＜手袋本体＞
手袋本体１は、使用者の手の甲及び掌を覆うよう袋状に形成された本体部と、使用者の指を覆うよう上記本体部から延設された延設部と、使用者の手首を覆うよう本体部から上記延設部とは反対方向に延設された筒状の裾部とを有する。上記延設部は、使用者の第一指（親指）、第二指（人差指）、第三指（中指）、第四指（薬指）及び第五指（小指）をそれぞれ覆う第一指部、第二指部、第三指部、第四指部及び第五指部を有している。この第一指部から第五指部は、指先部が閉塞された筒状に形成されている。
【００２２】
上記手袋本体１は、ゴム又は樹脂を主成分とする。上記ゴム又は樹脂としては、特に限定されないが、アクリロニトリル−ブタジエンゴム、天然ゴム、クロロプレンゴム、ポリ塩化ビニル（ＰＶＣ）、ポリウレタン等を用いることができる。
【００２３】
また、上記手袋本体１が、カルボキシル基含有アクリロニトリル−ブタジエンゴムを含むとよい。このように手袋本体１がカルボキシル基含有アクリロニトリル−ブタジエンゴムを含むことで、アクリロニトリル−ブタジエンゴム中のカルボキシル基と湿気硬化型ウレタン系ホットメルト接着剤３のウレタンに含まれるイソシアネート基等の反応基との結合により手袋本体１と腕カバー本体２との接着強さが高められる。
【００２４】
上記カルボキシル基含有アクリロニトリル−ブタジエンゴムの含有量の下限としては、１０質量％が好ましく、３０質量％がより好ましく、５０質量％がさらに好ましい。上記カルボキシル基含有アクリロニトリル−ブタジエンゴムの含有量が上記下限未満である場合、手袋本体１と腕カバー本体２との接着強さの向上効果が不十分となるおそれがある。一方、上記カルボキシル基含有アクリロニトリル−ブタジエンゴムの含有量の上限としては、特に限定されず、１００質量％であってもよい。
【００２５】
なお、上記手袋本体１は、単層構造であってもよいが、異なるゴム又は樹脂の層により構成される多層構造であってもよい。上記手袋本体１を多層構造とする場合、外面側にカルボキシル基含有アクリロニトリル−ブタジエンゴムを含むことが好ましい。
【００２６】
また、上記手袋本体１は、架橋剤や顔料、界面活性剤、加硫促進剤、老化防止剤、増粘剤、可塑剤などの通常使用される配合物の他、タック防止剤やフィラー、抗菌剤等を含んでもよい。
【００２７】
また、上記手袋本体１に脱脂処理を行ってもよい。上記手袋本体１に脱脂処理を行うことで、手袋本体１と腕カバー本体２との接着強さの製造毎のばらつきが減る。
【００２８】
上記手袋本体１の平均厚さの下限としては、０．１ｍｍが好ましく、０．１５ｍｍがより好ましい。一方、上記手袋本体１の平均厚さの上限としては、４ｍｍが好ましく、３ｍｍがより好ましい。上記手袋本体１の平均厚さが上記下限未満の場合、当該腕カバー付手袋の耐久性が低下するおそれがある。逆に、上記手袋本体１の平均厚さが上記上限を超える場合、装着時における作業性が低下するおそれがある。ここで、「手袋本体１の平均厚さ」とは、手袋の裾部の４５×４５ｍｍの部位に縦３列、横３段の均等なマス目を付け、定圧厚さ測定器（例えば株式会社テクロックの「ＰＧ−１５」、測定子径１０ｍｍ、加圧荷重（測定力）２４０ｇｆ）を用いて、このマス目９箇所の厚さを測定した値の平均値である。
【００２９】
＜腕カバー本体＞
腕カバー本体２は、使用者の腕を覆うように筒状に形成され、手袋本体１の裾部から突出するように配設される。また、腕カバー本体２の一方の端部は、上記手袋本体１の筒状の裾部の外側に重ね合わされ、湿気硬化型ウレタン系ホットメルト接着剤３を介して接着されている。この腕カバー本体２により使用者の腕や衣服等に水や薬品等が付着することが防止できる。
【００３０】
上記腕カバー本体２は、熱可塑性樹脂を主成分とする。上記熱可塑性樹脂としては、特に限定されないが、ポリウレタン、ポリエチレン、ポリプロピレン、エチレン−酢酸ビニル共重合体、エチレン−メチルメタクリレート共重合体、ポリ塩化ビニル等を挙げることができる。中でも上記腕カバー本体２の主成分としては、ポリウレタン、エチレン−酢酸ビニル共重合体又はポリ塩化ビニルが好ましい。ポリウレタン、エチレン−酢酸ビニル共重合体及びポリ塩化ビニルは、軽量性、柔軟性、及び弾性に優れ、腕カバーの素材に好適である。また、ポリウレタンは、湿気硬化型ウレタン系ホットメルト接着剤３の主成分であるウレタンと同じ成分であるので、腕カバー本体２と湿気硬化型ウレタン系ホットメルト接着剤３との接着性がよい。また、エチレン‐酢酸ビニル共重合体は、コロナ処理等の表面改質を行うことで、手袋本体１との接着強さを向上できる。なお、上記腕カバー本体２は、単層構造であってもよいが、異なる熱可塑性樹脂の層により構成される多層構造であってもよい。上記腕カバー本体２を多層構造とする場合、外面側をエチレン−酢酸ビニル共重合体、内面側をポリウレタンとする２層構造が好ましい。
【００３１】
また、上記腕カバー本体２は、架橋剤や顔料、界面活性剤、加硫促進剤、老化防止剤、増粘剤、可塑剤などの通常使用される配合物の他、タック防止剤やフィラー、抗菌剤等を含んでもよい。
【００３２】
上記腕カバー本体２の平均厚さの下限としては、０．０８ｍｍが好ましく、０．１ｍｍがより好ましい。一方、上記腕カバー本体２の平均厚さの上限としては、０．５ｍｍが好ましく、０．４ｍｍがより好ましい。上記腕カバー本体２の平均厚さが上記下限未満の場合、当該腕カバー付手袋の耐久性が低下するおそれがある。逆に、上記腕カバー本体２の平均厚さが上記上限を超える場合、装着時における作業性が低下するおそれがある。ここで、腕カバー本体２の平均厚さとは、手袋本体１と同様の方法で測定した値である。
【００３３】
上記腕カバー本体２の手袋本体１側の端部は、後述する湿気硬化型ウレタン系ホットメルト接着剤３の手袋本体１の指先側の端部と略一致するとよい。このように腕カバー本体２の端部を湿気硬化型ウレタン系ホットメルト接着剤３の手袋本体１の指先側の端部と略一致させることで、当該腕カバー付手袋の外面側の手袋本体１と腕カバー本体２との境界が滑らかに連続する。このため、手袋本体１と腕カバー本体２との境界付近の凹凸による当該腕カバー付手袋使用時の作業性の低下が抑止できる。あるいは、上記腕カバー本体２の手袋本体１側の端部が、湿気硬化型ウレタン系ホットメルト接着剤３の手袋本体１の指先側の端部より手袋本体１の裾部側の端部に近い側に位置してもよい。すなわち、湿気硬化型ウレタン系ホットメルト接着剤３が腕カバー本体２に覆われない部分があってもよい。上記湿気硬化型ウレタン系ホットメルト接着剤３が腕カバー本体２に覆われない部分の平均幅の上限としては、０．３ｃｍが好ましい。上記湿気硬化型ウレタン系ホットメルト接着剤３が腕カバー本体２に覆われない部分の平均幅が上記上限を超える場合、当該腕カバー付手袋使用時の作業性の低下が発生するおそれがある。
【００３４】
＜湿気硬化型ウレタン系ホットメルト接着剤＞
湿気硬化型ウレタン系ホットメルト接着剤３は、上記手袋本体１の裾部と腕カバー本体２の一方の端部とを接着している。
【００３５】
湿気硬化型ウレタン系ホットメルト接着剤３は、末端にイソシアネート基を有するウレタンプレポリマーを主成分とする無溶剤の１液型接着剤である。
【００３６】
上記ウレタンプレポリマーに用いられるポリオールとしては、ポリエステルポリオール、ポリエーテルポリオール、ポリアルキレンポリオール、ポリカーボネートポリオール等が挙げられる。また、上記イソシアネート基としては、ジフェニルメタンジイソシアネートやトリレンジイソシアネート等の芳香族系ジイソシアネート化合物、ヘキサメチレンジイソシアネート等の脂肪族系ジイソシアネート化合物などを挙げることができる。
【００３７】
湿気硬化型ウレタン系ホットメルト接着剤３は、ジブチルスズジラウリレート等のスズ化合物、チタン化合物等の有機金属触媒、トリエチルアミン、トリエチレンジアミン等の三級アミン化合物などの硬化用触媒を含んでもよい。また、湿気硬化型ウレタン系ホットメルト接着剤３には、必要に応じて可塑剤、粘着付与剤、各種充填剤、顔料、ワックス、水分除去剤、貯蔵安定剤、酸化防止剤、二酸化炭素補足剤等の添加剤を含んでもよい。
【００３８】
硬化前の湿気硬化型ウレタン系ホットメルト接着剤３は、半架橋の状態であり、熱によって液状化し、冷めると固化する性質がある。湿気硬化型ウレタン系ホットメルト接着剤３を液状化し固化させると、湿気硬化型ウレタン系ホットメルト接着剤３単体表面の動摩擦係数が低下し、表面が滑らかとなる。
【００３９】
また、湿気硬化型ウレタン系ホットメルト接着剤３は、加熱溶融して一方の被着体に塗布した後、他方の被着体を貼り合わせ熱圧着することで被着体同士を接着できる。この接着性を利用して湿気硬化型ウレタン系ホットメルト接着剤３は、上記手袋本体１の裾部と腕カバー本体２の一方の端部とを接着している。
【００４０】
また、上記湿気硬化型ウレタン系ホットメルト接着剤３は熱圧着後に架橋させるとよい。湿気硬化型ウレタン系ホットメルト接着剤３の主成分であるウレタンは、分子末端にイソシアネート基を有する。この末端イソシアネート基が空気中に存在する水分等と反応し、不安定なカルバミド酸基を生成する。このカルバミド酸基はさらにアミンと二酸化炭素に分解する。生成したアミノ基は速やかに他のイソシアネート基と反応して、尿素結合を形成すると共に架橋構造を形成し、湿気硬化型ウレタン系ホットメルト接着剤３のウレタンは高分子化する。この性質により上記湿気硬化型ウレタン系ホットメルト接着剤３を架橋させることで、当該腕カバー付手袋の接着強さが高まると共に、耐薬品性が向上し、薬品による接着強さの低下を抑止できる。
【００４１】
上記湿気硬化型ウレタン系ホットメルト接着剤３は、手袋本体１の裾部と腕カバー本体２の一方の端部とが重ねて配設される部分に帯状に配設される。湿気硬化型ウレタン系ホットメルト接着剤３は、手袋本体１の裾部を取り囲むように連続して配設されても、断続して配設されてもよいが、手袋本体１の裾部からの水等の侵入を抑止する観点から連続して配設することが好ましい。また、湿気硬化型ウレタン系ホットメルト接着剤３の腕カバー本体２側の端部は、手袋本体１の裾部の腕カバー本体２側の端部と略一致することが好ましい。あるいは、上記湿気硬化型ウレタン系ホットメルト接着剤３の腕カバー本体２側の端部が、手袋本体１の裾部側の端部より手袋本体１の指先に近い側に位置してもよい。すなわち、手袋本体１の裾部側の端部が上記湿気硬化型ウレタン系ホットメルト接着剤３に覆われない部分があってもよい。上記手袋本体１の裾部側の端部が上記湿気硬化型ウレタン系ホットメルト接着剤３に覆われない部分の平均幅の上限としては、０．５ｃｍが好ましい。上記手袋本体１の裾部側の端部が上記湿気硬化型ウレタン系ホットメルト接着剤３に覆われない部分の平均幅が上記上限を超える場合、当該腕カバー付手袋の着脱が手袋本体１の裾部側の未接着部分により困難となるおそれがある。
【００４２】
上記湿気硬化型ウレタン系ホットメルト接着剤３の平均幅の下限としては、０．３ｃｍが好ましく、０．５ｃｍがより好ましい。一方、上記湿気硬化型ウレタン系ホットメルト接着剤３の平均幅の上限としては、２．５ｃｍが好ましく、２ｃｍがより好ましい。上記湿気硬化型ウレタン系ホットメルト接着剤３の平均幅が上記下限未満である場合、手袋本体１と腕カバー本体２との接着強さが不足するおそれや手袋本体１の裾部からの水等の侵入抑止効果が不十分となるおそれがある。逆に、上記湿気硬化型ウレタン系ホットメルト接着剤３の平均幅が上記上限を超える場合、手袋本体１と腕カバー本体２とが重ね合わされる部分が広くなることにより、装着時における作業性が低下するおそれがある。なお、「湿気硬化型ウレタン系ホットメルト接着剤の平均幅」とは、湿気硬化型ウレタン系ホットメルト接着剤が塗布されている面の腕カバー本体２の軸方向の長さの平均を意味する。
【００４３】
上記湿気硬化型ウレタン系ホットメルト接着剤３の平均厚さ（手袋本体１の接着面と腕カバー本体２の接着面との距離）の下限としては、１０μｍが好ましく、２０μｍがより好ましい。一方、上記湿気硬化型ウレタン系ホットメルト接着剤３の平均厚さの上限としては、９００μｍが好ましく、５００μｍがより好ましい。上記湿気硬化型ウレタン系ホットメルト接着剤３の平均厚さが上記下限未満である場合、手袋本体１と腕カバー本体２との接着強さが不足するおそれがある。逆に、上記湿気硬化型ウレタン系ホットメルト接着剤３の平均厚さが上記上限を超える場合、装着時における作業性が低下するおそれがある。ここで、湿気硬化型ウレタン系ホットメルト接着剤３の平均厚さとは、デジタルマイクロスコープ（例えば株式会社キーエンスの「ＶＨＸ−９００」）を用いて、手袋本体１、腕カバー本体２及び湿気硬化型ウレタン系ホットメルト接着剤３が重なっている部分の断面の任意の１０点の厚さを測定した値の平均値である。
【００４４】
上記湿気硬化型ウレタン系ホットメルト接着剤３の硬化後の熱変形温度の下限としては、８０℃が好ましく、１００℃がより好ましく、１５０℃がさらに好ましい。上記湿気硬化型ウレタン系ホットメルト接着剤３の硬化後の熱変形温度が上記下限未満である場合、特に温度の高い環境下において湿気硬化型ウレタン系ホットメルト接着剤３により接着された手袋本体１と腕カバー本体２との接着部分が変形し易くなるため、手袋本体１と腕カバー本体２との接着強さが低下するおそれがある。一方、上記湿気硬化型ウレタン系ホットメルト接着剤３の硬化後の熱変形温度の上限としては、特に限定されないが、通常３００℃以下である。
【００４５】
上記手袋本体１と腕カバー本体２との２５℃における接着強さの下限としては、１０Ｎ／ｃｍが好ましく、１５Ｎ／ｃｍがより好ましく、２０Ｎ／ｃｍがさらに好ましい。上記手袋本体１と腕カバー本体２との２５℃における接着強さが上記下限未満である場合、手袋本体１と腕カバー本体２とが実使用時に剥離するおそれがある。一方、上記手袋本体１と腕カバー本体２との２５℃における接着強さの上限としては、特に限定されないが、通常７０Ｎ／ｃｍ以下である。
【００４６】
当該腕カバー付手袋をノルマルヘプタン（以下、「ｎ−ヘプタン」ともいう）に３０分間浸した後の上記手袋本体１と腕カバー本体２との接着強さの下限としては、１０Ｎ／ｃｍが好ましく、１５Ｎ／ｃｍがより好ましく、２０Ｎ／ｃｍがさらに好ましい。ｎ−ヘプタンに浸した後の上記手袋本体１と腕カバー本体２との接着強さが上記下限未満である場合、腕カバー付手袋の耐薬品性が不足するおそれがある。一方、ｎ−ヘプタンに浸した後の上記手袋本体１と腕カバー本体２との接着強さの上限としては、特に限定されないが、通常７０Ｎ／ｃｍ以下である。
【００４７】
当該腕カバー付手袋をｎ−ヘプタンに３０分間浸した後の上記手袋本体１と腕カバー本体２との接着強さのｎ−ヘプタンに浸す前の接着強さに対する割合（残留率）の下限としては、６５％が好ましく、７０％がより好ましい。上記接着強さの割合が上記下限未満である場合、薬品による平均接着強さの劣化により経時的に腕カバー付手袋の耐薬品性が不足するおそれがある。一方、上記接着強さの割合の上限としては、特に限定されない。
【００４８】
〔腕カバー付手袋の製造方法〕
当該腕カバー付手袋の製造方法は、上記腕カバー本体２の一方の端部に加熱した湿気硬化型ウレタン系ホットメルト接着剤３を塗布する工程と、上記塗布工程後の湿気硬化型ウレタン系ホットメルト接着剤３を固化する工程と、上記固化工程後の腕カバー本体２の上記塗布部分に手袋本体１の裾部を重ね合わせる工程と、上記重ね合わせ工程後に上記湿気硬化型ウレタン系ホットメルト接着剤３の加熱、並びに上記腕カバー本体２及び手袋本体１の加圧により上記腕カバー本体２及び手袋本体１を熱圧着する工程と、上記熱圧着工程後の湿気硬化型ウレタン系ホットメルト接着剤３を硬化する工程とを備える。
【００４９】
（塗布工程）
塗布工程では、腕カバー本体２の一方の端部に加熱した湿気硬化型ウレタン系ホットメルト接着剤３を塗布する。具体的には接着作業用の型に腕カバー本体２の内面を表にして被せ、硬化前の湿気硬化型ウレタン系ホットメルト接着剤３を腕カバー本体２の一方の端部の外周縁に塗布する。
【００５０】
硬化前の湿気硬化型ウレタン系ホットメルト接着剤３は、通常室温（２５℃）で固体である。また、硬化前の湿気硬化型ウレタン系ホットメルト接着剤３は、加熱することで軟化し、冷却することで固化する。このため、硬化前の湿気硬化型ウレタン系ホットメルト接着剤３は加熱して塗布する。
【００５１】
上記加熱温度は使用する湿気硬化型ウレタン系ホットメルト接着剤３の種類に応じて適宜設定すればよいが、上記加熱温度の下限としては、１００℃が好ましく、１１０℃がより好ましい。一方、上記加熱温度の上限としては、１６０℃が好ましく、１５０℃がより好ましい。上記加熱温度が上記下限未満である場合、湿気硬化型ウレタン系ホットメルト接着剤３の軟化が不足し、上記塗布が困難となるおそれがある。逆に、上記加熱温度が上記上限を超える場合、湿気硬化型ウレタン系ホットメルト接着剤３の固化時間が不要に長くなるおそれや、手袋本体１又は腕カバー本体２の素材によっては手袋本体１又は腕カバー本体２が熱により変形するおそれがある。
【００５２】
硬化前の湿気硬化型ウレタン系ホットメルト接着剤３の１４０℃における粘度の下限としては、３０００ｍＰａ・ｓが好ましく、５０００ｍＰａ・ｓがより好ましい。一方、湿気硬化型ウレタン系ホットメルト接着剤３の１４０℃における粘度の上限としては、８０００ｍＰａ・ｓが好ましく、７０００ｍＰａ・ｓがより好ましい。上記湿気硬化型ウレタン系ホットメルト接着剤３の１４０℃における粘度が上記下限未満である場合、塗布後の湿気硬化型ウレタン系ホットメルト接着剤３の流動により塗布ムラが発生するおそれがある。逆に、上記湿気硬化型ウレタン系ホットメルト接着剤３の１４０℃における粘度が上記上限を超える場合、上記塗布が困難となるおそれがある。ここで、「湿気硬化型ウレタン系ホットメルト接着剤３の１４０℃における粘度」は、回転粘度計（例えばブルックフィールド社製の「回転粘度計モデルＨＢＴＤ」）を用いて回転数１０ｒｐｍの条件で測定した値である。
【００５３】
（固化工程）
固化工程では、湿気硬化型ウレタン系ホットメルト接着剤３の温度を下げることで、湿気硬化型ウレタン系ホットメルト接着剤３を固化する。このように湿気硬化型ウレタン系ホットメルト接着剤３を固化することで、湿気硬化型ウレタン系ホットメルト接着剤３の粘着性（タック性）が低減し、表面の滑り易さが向上する。従って、当該腕カバー付手袋の製造方法は、次工程で説明する手袋本体１と腕カバー本体２との接着時の重ね合わせが容易化できる。
【００５４】
湿気硬化型ウレタン系ホットメルト接着剤３を固化する方法としては、特に限定されず、例えば自然放置による冷却や冷風等による強制冷却を利用することができる。上記冷却時間としては、特に限定されず、例えば自然放置の場合で３０秒以上１０分以下とできる。上記冷却時間が上記下限未満である場合、湿気硬化型ウレタン系ホットメルト接着剤３の粘着性の低減が不十分となるおそれがある。逆に、上記冷却時間が上記上限を超える場合、当該腕カバー付手袋の製造効率が低下するおそれがある。
【００５５】
なお、湿気硬化型ウレタン系ホットメルト接着剤３を冷却させる環境温度としては、特に限定されず、例えば２０℃以上５０℃以下とできる。
【００５６】
固化後の湿気硬化型ウレタン系ホットメルト接着剤３表面の動摩擦係数の下限としては、０．１が好ましく、０．２がより好ましい。一方、上記動摩擦係数の上限としては、１．１が好ましく、１．０がより好ましい。上記動摩擦係数が上記下限未満である場合、手袋本体１と腕カバー本体２とを重ね合わせた後に、その滑り易さにより位置ずれを生じるおそれがある。逆に、上記動摩擦係数が上記上限を超える場合、手袋本体１と腕カバー本体２との重ね合わせが困難となるおそれがある。ここで、動摩擦係数とは、湿気硬化型ウレタン系ホットメルト接着剤を塗布し、固化させた試験片をＡＳＴＭ  Ｄ１８９４に準拠して測定した値である。
【００５７】
（重ね合わせ工程）
重ね合わせ工程では、上記固化工程後の腕カバー本体２の上記塗布部分に手袋本体１の接着部分、すなわち手袋本体１の裾部を重ね合わせる。具体的には、手袋本体１の内面を表にして、手袋本体１の裾部を腕カバー本体２の端部を覆うように重ね合わせ、上記裾部を滑らせることで上記塗布部分と重なるように移動させる。
【００５８】
（熱圧着工程）
熱圧着工程では、上記湿気硬化型ウレタン系ホットメルト接着剤３の加熱、並びに上記腕カバー本体２及び手袋本体１の加圧により上記腕カバー本体２及び手袋本体１を熱圧着する。
【００５９】
上記加熱温度は使用する湿気硬化型ウレタン系ホットメルト接着剤３の種類、手袋本体１の材質、及び腕カバー本体２の材質により適宜設定すればよいが、上記加熱温度の下限としては、８０℃が好ましく、１００℃がより好ましい。一方、上記加熱温度の上限としては、１５０℃が好ましく、１４０℃がより好ましい。上記加熱温度が上記下限未満である場合、湿気硬化型ウレタン系ホットメルト接着剤３の軟化が不足し、接着強さが不十分となるおそれがある。逆に、上記加熱温度が上記上限を超える場合、手袋本体１又は腕カバー本体２の素材によっては手袋本体１又は腕カバー本体２が熱により変形するおそれがある。
【００６０】
なお、熱圧着工程における加熱温度は、塗布工程における加熱温度より低い温度が好ましく、その温度差としては、５℃以上３０℃以下が好ましい。このように熱圧着工程における加熱温度を塗布工程における加熱温度より低くすることで、腕カバー本体２と湿気硬化型ウレタン系ホットメルト接着剤３との接着状態を保持しつつ、手袋本体１と湿気硬化型ウレタン系ホットメルト接着剤３とを接着できる。
【００６１】
上記加圧力の下限としては、０．０２５ｋｇ／ｃｍ２が好ましく、０．０５ｋｇ／ｃｍ２がより好ましい。一方、上記加圧力の上限としては、３．０ｋｇ／ｃｍ２が好ましく、２．０ｋｇ／ｃｍ２がより好ましい。上記加圧力が上記下限未満である場合、接着強さが不十分となるおそれがある。逆に、上記加圧力が上記上限を超える場合、当該腕カバー付手袋が変形するおそれがある。
【００６２】
加圧時間としては、３秒以上が好ましい。このように加圧時間を３秒以上とすることで、手袋本体１と腕カバー本体２とをより確実に圧着できる。
【００６３】
（硬化工程）
硬化工程では、上記熱圧着工程後の湿気硬化型ウレタン系ホットメルト接着剤３を硬化する。
【００６４】
湿気硬化型ウレタン系ホットメルト接着剤３の硬化方法としては、特に限定されないが、例えば空気中に自然放置する方法、腕カバー本体２等に湿気を含ませる方法等が挙げられる。中でも、製造の簡便性の観点から、空気中に自然放置する方法が好ましい。湿気硬化型ウレタン系ホットメルト接着剤３を自然放置により硬化させる際の雰囲気は、湿気のある空気が好ましい。このように湿気のある空気中に放置することで、湿気硬化型ウレタン系ホットメルト接着剤３が湿気により架橋反応するため接着強さが向上する。
【００６５】
上記硬化時間の下限としては、１５時間が好ましく、２０時間がより好ましい。上記硬化時間が上記下限未満である場合、接着強さの向上効果が不十分となるおそれがある。一方、上記硬化時間の上限としては、特に限定されないが、製造効率の観点から１週間が好ましい。
【００６６】
自然放置により湿気硬化型ウレタン系ホットメルト接着剤３を硬化させる場合、上記硬化時の空気の湿度の下限としては、１５％が好ましく、３０％がより好ましい。一方、上記硬化時の空気の湿度の上限としては、７０％が好ましく、６０％がより好ましい。上記湿度が上記下限未満である場合、湿気硬化型ウレタン系ホットメルト接着剤３の架橋が十分に進行せず、接着強さの向上効果が不十分となるおそれがある。逆に、上記湿度が上記上限を超える場合、結露等により腕カバー付手袋の乾燥処理が必要となり、製造コストが増加するおそれがある。
【００６７】
なお、湿気硬化型ウレタン系ホットメルト接着剤３を硬化させる温度としては、架橋反応が進行する温度であれば特に限定されず、例えば２５℃以上６０℃以下とできる。
【００６８】
〔利点〕
当該腕カバー付手袋は、ゴム及び樹脂との接着力に優れる湿気硬化型ウレタン系ホットメルト接着剤３を手袋本体１と腕カバー本体２との接着に用いるので、手袋本体１と腕カバー本体２との接着強さが大きい。また、湿気硬化型ウレタン系ホットメルト接着剤３により接着された手袋本体１と腕カバー本体２との接着部分が変形し難いため、当該腕カバー付手袋は、着脱が容易である。さらに、固化状態にある湿気硬化型ウレタン系ホットメルト接着剤３の表面は動摩擦係数が低い。このため、当該腕カバー付手袋は、製造時に手袋本体１と腕カバー本体２とを接着する際に、湿気硬化型ウレタン系ホットメルト接着剤３を固化し、その表面を滑らすことで手袋本体１と腕カバー本体２との重ね合わせが容易に行える。
【００６９】
［その他の実施形態］
本発明は上記実施形態に限定されるものではなく、上記態様の他、種々の変更、改良を施した態様で実施することができる。
【００７０】
例えば腕カバー付手袋を構成する手袋本体は、湿気硬化型ウレタン系ホットメルト接着剤が配設されている部分を除き、その表面又は裏面に他の層を有してもよい。このような他の層としては、例えばコート層を挙げることができる。また、積層されるコート層は、１層であってもよく、２層以上の多層であってもよい。また、腕カバー本体についても、湿気硬化型ウレタン系ホットメルト接着剤が配設されている部分を除き、その表面又は裏面に他の層を有してもよい。
【００７１】
また、上記実施形態では、腕カバー付手袋の製造方法として、腕カバー本体の一方の端部に湿気硬化型ウレタン系ホットメルト接着剤を塗布し、固化後に手袋本体を重ね合わせる場合を説明したが、手袋本体の裾部に湿気硬化型ウレタン系ホットメルト接着剤を塗布し、固化後に腕カバー本体を重ね合わせてもよい。この場合、塗布工程は、接着作業用の型に手袋本体の外面側が表となるようにして被せ、湿気硬化型ウレタン系ホットメルト接着剤を手袋本体の裾部の外周縁に対して塗布することで行う。
【実施例】
【００７２】
以下、実施例及び比較例を挙げて本発明をさらに詳細に説明するが、当該発明は以下の実施例に限定されるものではない。
【００７３】
（実施例１）
カルボキシル基含有アクリロニトリル−ブタジエンゴムを主成分とする手袋本体と、ウレタンを主成分とする腕カバー本体とを用意した。この腕カバー本体を内面を表にして接着作業用の型に被せ、１４０℃に加熱し液状化した湿気硬化型ウレタン系ホットメルト接着剤（株式会社クライベリットジャパンの「ＰＵＲ７０３．５」）を腕カバー本体の一方の端部に加圧後の平均厚さが３００μｍとなるように塗布した。
【００７４】
上記湿気硬化型ウレタン系ホットメルト接着剤を１分間冷却固化した後に腕カバー本体の上記塗布部分に手袋本体の裾部を幅１ｃｍに渡って重ね合わせた。重ね合わせた手袋本体及び腕カバー本体を温度１３０℃、圧力０．１６ｋｇ／ｃｍ２で熱圧着し、冷却後に接着作業用の型から離型し、温度２５℃、湿度４５％の条件下で２４時間自然放置した。このようにして実施例１の腕カバー付手袋を得た。
【００７５】
（比較例１）
カルボキシル基含有アクリロニトリル−ブタジエンゴムを主成分とする手袋本体と、ウレタンを主成分とする腕カバー本体とを用意した。この手袋本体の裾部にウレタン系熱可塑性エラストマー（コニシ株式会社の「ボンドＧ３５０」）を塗布した。なお、このウレタン系熱可塑性エラストマーは、６０℃以上でゲル状に変形する。
【００７６】
上記ウレタン系熱可塑性エラストマーを１５分間乾燥させた後に手袋本体の上記塗布部分に腕カバー本体の一方の端部を幅１ｃｍに渡って重ね合わせた。重ね合わせた手袋本体及び腕カバー本体を温度１３０℃、圧力０．１６ｋｇ／ｃｍ２で熱圧着し、比較例１の腕カバー付手袋を得た。
【００７７】
［評価］
上記実施例１及び比較例１について、以下に示す測定を行った。
【００７８】
＜接着強さ＞
手袋本体と腕カバー本体との接着部分を含む幅１０ｍｍ×長さ６０ｍｍの大きさの試験片を切り取り、この試験片を用いて、引張速度５０ｍｍ／分、走行距離１００ｍｍで１８０度剥離試験を行った際に観測される荷重の複数の山のピークと複数の谷のピークとを平均した値を接着部分の平均幅で除した値を接着強さとした。結果を表１に示す。
【００７９】
＜動摩擦係数＞
動摩擦係数は、実施例１については湿気硬化型ウレタン系ホットメルト接着剤を塗布し固化させた状態で、比較例１についてはウレタン系熱可塑性エラストマーを手袋本体に塗布し乾燥させた状態で測定した。具体的には、実施例１及び比較例１の上記塗布部分から６３．５ｍｍ×８３．５ｍｍを切り取った試験片を用いて接着面を測定した。測定方法は、ＡＳＴＭ  Ｄ１８９４に準拠し、摩擦係数測定装置の移動重錘（重さ２００ｇ、摩擦面６３．５ｍｍ×６３．５ｍｍ）に試験片を取り付け、エチレン−ビニルアセテートフィルム上にて１５０ｍｍ／分で移動距離１３０ｍｍ走行させ、その間の摩擦力を測定した。動摩擦係数は、均整な走行になってからの平均摩擦力を移動重錘の垂直抗力で除算して算出した。結果を表１に示す。
【００８０】
＜熱変形温度＞
熱変形温度は、手袋本体と腕カバー本体との接着後の２５℃（室温）における接着強さに対し、その接着強さが５０％となる温度を測定した。この結果を表１に示す。
【００８１】
＜熱可塑性＞
接着部分の熱可塑性を、熱変形温度での熱変形性から以下の評価基準で評価した。この結果を表１に示す。
Ａ：ゲル状とならず熱可塑性ではない
Ｂ：ゲル状となり熱可塑性である
なお、熱可塑性であると評価される場合、特に高温環境下において接着部分が軟化し易いと判断できる。
【００８２】
＜耐薬品性＞
実施例１及び比較例１の腕カバー付手袋について、表２に示す薬品に所定条件で浸漬した後に上記接着強さの測定を行った。結果を表２に示す。
【００８３】
【表１】
0005996080.tif 000002
【００８４】
表１の熱変形温度で「２１０超」とは、２１０℃においても熱変形しなかったことを意味する。
【００８５】
【表２】
0005996080.tif 000003
【００８６】
表２で「残留率」は、浸漬なしの条件での接着強さに対する薬品浸漬後の接着強さの割合である。
【００８７】
実施例１は、比較例１に比べて接着強さに優れる。また、実施例１は、比較例１に比べて熱変形温度が高く、かつ接着部分が熱可塑性ではないので、高温環境下でも接着部分が変形し難い。さらに、実施例１は、比較例１に比べて接着部分の動摩擦係数が小さいので、滑りがよい。このことから、実施例１の腕カバー付手袋は、手袋本体と腕カバー本体との接着強さが優れると共に手袋の着脱がし易く、かつ手袋本体と腕カバー本体との接着時の重ね合わせが容易であることが分かる。
【００８８】
また、実施例１は、比較例１に比べて薬品に浸漬した後も接着強さが高く、かつ薬品の浸漬による接着強さの低下も少ない。実施例１の腕カバー付手袋は、一定の条件下で自然放置したことで、湿気硬化型ウレタン系ホットメルト接着剤の架橋が進み、耐薬品性が向上したと考えられる。
【産業上の利用可能性】
【００８９】
以上のように、本発明の腕カバー付手袋は、手袋本体と腕カバー本体との接着強さが優れると共に手袋の着脱がし易く、かつ手袋本体と腕カバー本体との接着時の重ね合わせが容易である。従って、例えば洗い物等の作業機械や石油化学関連工業、漁業や農業等の現場で使用される手袋として好適に用いることができる。
【符号の説明】
【００９０】
１  手袋本体
２  腕カバー本体
３  湿気硬化型ウレタン系ホットメルト接着剤
【要約】
【課題】本発明は、手袋本体と腕カバー本体との接着強さが優れると共に手袋の着脱がし易く、かつ手袋本体と腕カバー本体との接着時の重ね合わせが容易である腕カバー付手袋の提供を目的とする。
【解決手段】本発明は、ゴム又は樹脂を主成分とする手袋本体と、この手袋本体の裾部から突出するように配設され、熱可塑性樹脂を主成分とする筒状の腕カバー本体とを備える腕カバー付手袋であって、上記手袋本体の裾部と腕カバー本体の一方の端部とが湿気硬化型ウレタン系ホットメルト接着剤を介して接着されていることを特徴とする。上記湿気硬化型ウレタン系ホットメルト接着剤が架橋しているとよい。上記湿気硬化型ウレタン系ホットメルト接着剤の硬化後の熱変形温度としては、８０℃以上が好ましい。
【選択図】図２【図１】
0005996080.tif 000004
【図２】
0005996080.tif 000005